ПРОЗРАЧНОЕ ПРОВОДЯЩЕЕ ПОКРЫТИЕ ДЛЯ ЕМКОСТНОЙ СЕНСОРНОЙ ПАНЕЛИ И СПОСОБ ЕЕ ИЗГОТОВЛЕНИЯ

1. Емкостная сенсорная панель, включающая в себя:
подложку;
многослойное прозрачное проводящее покрытие с рисунком, нанесенное на подложку, причем многослойное прозрачное проводящее покрытие включает в себя первый проводящий слой, диэлектрический слой, расположенный между по меньшей мере подложкой и первым проводящим слоем, и диэлектрический слой, содержащий один или более из оксида циркония, нитрида кремния и оксида олова, расположенный поверх по меньшей мере первого проводящего слоя, при этом каждый из слоев многослойного прозрачного проводящего покрытия имеет одинаковую форму рисунка;
первый набор электродов;
второй набор электродов;
причем первый и второй наборы электродов выполнены с возможностью определения положения касания, при этом по меньшей мере некоторые из электродов включают в себя многослойное прозрачное проводящее покрытие; и
процессор, выполненный с возможностью определения положения касания на сенсорной панели;
причем процессор электрически соединен по меньшей мере с некоторыми электродами, чтобы определять положение касания на сенсорной панели; и
причем множество электродов нанесено на подложку.
2. Емкостная сенсорная панель по п. 1, в которой многослойное прозрачное проводящее покрытие с рисунком дополнительно включает в себя второй проводящий слой и другой диэлектрический слой, расположенный между по меньшей мере первым и вторым проводящими слоями, и при этом каждый из первого набора электродов и второго набора электродов включает в себя многослойное прозрачное проводящее покрытие.
3. Емкостная сенсорная панель по п. 2, в которой первый проводящий слой содержит серебро и/или NiCr и является проводником первого набора электродов, а второй проводящий слой содержит серебро и/или NiCr и является проводником второго набора электродов.
4. Емкостная сенсорная панель по любому предшествующему пункту, в которой, если смотреть сверху, электроды в первом наборе электродов ориентированы по существу перпендикулярно электродам во втором наборе электродов.
5. Емкостная сенсорная панель по любому предшествующему пункту, в которой электроды в первом наборе представляют собой принимающие электроды, а электроды во втором наборе представляют собой передающие электроды.
6. Емкостная сенсорная панель по п. 5, в которой передающие электроды имеют более высокое поверхностное сопротивление (Rs), чем принимающие электроды, причем передающие электроды имеют поверхностное сопротивление (Rs), которое по меньшей мере на 1 Ом/единицу площади больше поверхностного сопротивления принимающих электродов.
7. Емкостная сенсорная панель по п. 6, в которой поверхностное сопротивление (Rs) передающих электродов по меньшей мере на 5 Ом/единицу площади больше поверхностного сопротивления принимающих электродов.
8. Емкостная сенсорная панель по п. 6, в которой поверхностное сопротивление (Rs) передающих электродов по меньшей мере на 10 Ом/единицу площади больше поверхностного сопротивления принимающих электродов.
9. Емкостная сенсорная панель по любому предшествующему пункту, в которой проводящий слой содержит серебро и легирован.
10. Емкостная сенсорная панель по п. 9, в которой проводящий слой, содержащий серебро, легирован от приблизительно 0,05 до 3,0% (мас. %) одного или более из Zn, Pt, Pd, Ti и Al.
11. Емкостная сенсорная панель по п. 9, в которой проводящий слой, содержащий серебро, легирован от приблизительно 0,1 до 2,0% (мас. %) одного или более из Zn, Pt, Pd, Ti и Al.
12. Емкостная сенсорная панель по любому предшествующему пункту, в которой проводящий слой содержит Ni и/или Cr.
13. Емкостная сенсорная панель по любому предшествующему пункту, в которой поверхностное сопротивление прозрачного проводящего покрытия меньше или равно приблизительно 40 Ом/единицу площади.
2
14. Емкостная сенсорная панель по любому предшествующему пункту, в которой диэлектрический слой, содержащий один или более из оксида циркония, нитрида кремния и оксида олова, включает в себя ZrO.
15. Емкостная сенсорная панель по любому предшествующему пункту, в которой диэлектрический слой, содержащий один или более из оксида циркония, нитрида кремния и оксида олова, включает в себя нитрид кремния.
16. Емкостная сенсорная панель по любому предшествующему пункту, в которой диэлектрический слой, содержащий один или более из оксида циркония, нитрида кремния и оксида олова, включает в себя нитрид кремния и дополнительно включает в себя кислород.
17. Емкостная сенсорная панель по любому предшествующему пункту, в которой диэлектрический слой, расположенный между по меньшей мере подложкой и проводящим слоем, содержит оксид титана.
18. Емкостная сенсорная панель по любому из пп. 1-17, в которой диэлектрический слой, расположенный между по меньшей мере подложкой и проводящим слоем, содержит нитрид кремния.
19. Емкостная сенсорная панель по любому предшествующему пункту, причем сенсорная панель установлена на стеклянной двери.
20. Емкостная сенсорная панель по п. 19, причем стеклянная дверь представляет собой дверь душа.
21. Емкостная сенсорная панель по любому предшествующему пункту, причем сенсорная панель выполнена с возможностью управления функциями душа.
22. Емкостная сенсорная панель по любому предшествующему пункту, в которой подложка представляет собой стеклянную подложку, которая прошла термическую закалку.
23. Емкостная сенсорная панель по любому предшествующему пункту, в которой на стеклянную подложку дополнительно нанесена функциональная пленка.
24. Емкостная сенсорная панель по п. 23, в которой функциональная пленка представляет собой одну или более из противобликовой пленки, противомикробной пленки и олеофобной пленки и расположена на той стороне стеклянной подложки, которая противоположна прозрачному проводящему покрытию.
25. Емкостная сенсорная панель по любому предшествующему пункту, причем пропускание видимого света сенсорной панели вместе с электродами составляет по меньшей мере 70%.
26. Способ изготовления емкостной сенсорной панели, включающей в себя стеклянную подложку; многослойное прозрачное проводящее покрытие с рисунком, нанесенное на подложку, причем многослойное прозрачное проводящее покрытие включает в себя первый проводящий слой, диэлектрический слой, расположенный между по меньшей мере подложкой и первым проводящим слоем, и диэлектрический слой, содержащий один или более из оксида циркония, нитрида кремния и оксида олова, расположенный поверх по меньшей мере первого проводящего слоя; при этом каждый из слоев многослойного прозрачного проводящего покрытия имеет одинаковую форму рисунка; первый набор электродов; второй набор электродов; при этом первый и второй наборы электродов выполнены с возможностью определения положения касания, причем по меньшей мере некоторые из электродов включают в себя многослойное прозрачное проводящее покрытие; причем способ включает:
лазерное формирование рисунка первого проводящего слоя первым лазерным лучом с первой длиной волны при формировании первого набора электродов; и
формирование второго набора электродов посредством лазерного формирования рисунка вторым лазерным лучом со второй длиной волны, отличающейся от первой длины волны.
27. Способ по п. 26, в котором многослойное прозрачное проводящее покрытие с рисунком дополнительно включает в себя второй проводящий слой и другой диэлектрический слой, расположенный между по меньшей мере первым и вторым проводящими слоями, причем каждый из первого набора электродов и второго набора электродов включает в себя многослойное прозрачное проводящее покрытие, и при этом указанное формирование второго набора электродов посредством лазерного формирования рисунка со второй длиной волны, отличающейся от первой длины волны, включает лазерное формирование рисунка второго проводящего слоя с использованием второй длины волны.
28. Способ по п. 27, в котором первый проводящий слой содержит серебро и/или NiCr и является проводником первого набора электродов, а второй проводящий слой содержит серебро и/или NiCr и является проводником второго набора электродов.
29. Способ по любому из пп. 26-28, в котором, если смотреть сверху, электроды в первом наборе электродов ориентированы по существу перпендикулярно электродам во втором наборе электродов.
30. Способ по любому из пп. 26-29, в котором электроды в первом наборе представляют собой принимающие электроды, а электроды во втором наборе представляют собой передающие электроды.
31. Способ по п. 30, в котором передающие электроды имеют более высокое поверхностное сопротивление (Rs), чем принимающие электроды, причем передающие электроды имеют поверхностное сопротивление (Rs), которое по меньшей мере на 1 Ом/единицу площади больше поверхностного сопротивления принимающих электродов.
32. Способ по п. 30, в котором поверхностное сопротивление (Rs) передающих электродов по меньшей мере на 5 Ом/единицу площади больше поверхностного сопротивления принимающих электродов.
33. Способ по любому из пп. 26-32, в котором первый проводящий слой включает в себя NiCr.
34. Способ по любому из пп. 26-32, в котором первый проводящий слой содержит серебро, серебро, легированное от приблизительно 0,05 до 3,0% (мас. %) одного или более из Zn, Pt, Pd, Ti и Al.
35. Способ по любому из пп. 26-32, в котором первый проводящий слой включает в себя серебро, которое легировано.
36. Способ по любому из пп. 26-35, в котором диэлектрический слой, содержащий один или более из оксида циркония, нитрида кремния и оксида олова, включает в себя нитрид кремния.
37. Способ по любому из пп. 26-36, в котором диэлектрический слой, содержащий один или более из оксида циркония, нитрида кремния и оксида олова, включает в себя нитрид кремния и дополнительно включает в себя кислород.
38. Способ по любому из пп. 26-37, в котором диэлектрический слой, расположенный между по меньшей мере стеклянной подложкой и проводящим слоем, содержит оксид титана.
39. Способ по любому из пп. 26-37, в котором диэлектрический слой, расположенный между по меньшей мере стеклянной подложкой и проводящим слоем, содержит нитрид кремния.
40. Способ по любому из пп. 26-39, в котором на стеклянную подложку дополнительно наносят функциональную пленку, причем функциональная пленка представляет собой одну или более из противобликовой пленки, противомикробной пленки и олеофобной пленки и расположена на той стороне стеклянной подложки, которая противоположна прозрачному проводящему покрытию.
41. Способ по любому из пп. 26-40, в котором пропускание видимого света сенсорной панели вместе с электродами составляет по меньшей мере 70%.
42. Способ по любому из пп. 26-41, в котором первая длина волны составляет 400–620 нм, а вторая длина волны составляет 630-1200 нм.
43. Способ по любому из пп. 26-42, в котором первая длина волны составляет 500–600 нм и/или вторая длина волны составляет 650-1100 нм.
44. Способ изготовления емкостной сенсорной панели, включающей в себя стеклянную подложку; многослойное прозрачное проводящее покрытие с рисунком, нанесенное на подложку, причем многослойное прозрачное проводящее покрытие включает в себя первый проводящий слой, диэлектрический слой, расположенный между по меньшей мере подложкой и первым проводящим слоем, и диэлектрический слой, содержащий один или более из оксида циркония, нитрида кремния и оксида олова, расположенный поверх по меньшей мере первого проводящего слоя; при этом каждый из слоев многослойного прозрачного проводящего покрытия имеет одинаковую форму рисунка; первый набор электродов; второй набор электродов; при этом первый и второй наборы электродов выполнены с возможностью определения положения касания, причем по меньшей мере некоторые из электродов включают в себя многослойное прозрачное проводящее покрытие; причем способ включает:
лазерное формирование рисунка первого проводящего слоя первым лазерным лучом, направленным с первой стороны подложки; и
формирование второго набора электродов посредством лазерного формирования рисунка вторым лазерным лучом со второй стороны подложки, причем первая и вторая стороны подложки противоположны друг другу.
45. Способ по п. 44, в котором первый и второй лазерные лучи имеют разные длины волны.
46. Способ по любому из пп. 43, 44, в котором многослойное прозрачное проводящее покрытие с рисунком дополнительно включает в себя второй проводящий слой и другой диэлектрический слой, расположенный между по меньшей мере первым и вторым проводящими слоями, причем каждый из первого набора электродов и второго набора электродов включает в себя многослойное прозрачное проводящее покрытие, и при этом указанное формирование второго набора электродов посредством лазерного формирования рисунка включает лазерное формирование рисунка второго проводящего слоя.
47. Способ по п. 46, в котором первый проводящий слой многослойного прозрачного проводящего покрытия с рисунком является проводником первого набора электродов, а второй проводящий слой многослойного прозрачного проводящего покрытия с рисунком является проводником второго набора электродов.
48. Способ по любому из пп. 44-47, в котором, если смотреть сверху, электроды в первом наборе электродов ориентированы по существу перпендикулярно электродам во втором наборе электродов.
49. Способ по п. 48, в котором электроды в первом наборе представляют собой принимающие электроды, а электроды во втором наборе представляют собой передающие электроды.